(57)【要約】      （修正有）【課題】コスト的に有利なガスバリヤー性を有する包装用板紙を提供する。【解決手段】ガスバリヤー性を有する板紙であって、板紙１２、該板紙１２の表面に直接適用される第１のポリオレフィン層１４、該ポリオレフィン層１４の第２面に直接適用される第１の結合層１６、該第１の結合層の第２面に直接適用される脂肪族ナイロン層１８、該脂肪族ナイロン層１８の第２面に直接適用される第２の結合層２０、該第２の結合層２０の第２面に直接適用される第２のポリオレフィン層２２、を備える、板紙。【選択図】図１
2006327195.tif 000002
【特許請求の範囲】
【請求項１】
ガスバリヤー性を有する板紙であって、
第１面と該第１面と反対側の第２面とを有する板紙；
第１面と該第１面と反対側の第２面とを有する第１のポリオレフィン層、ここで、該第１のポリオレフィンの第１面は、該板紙の該第２面に直接適用されている；
第１面と該第１面と反対側の第２面とを有する第１の結合層、ここで、該第１の結合層の第１面は、該第１のポリオレフィン層の該第２面に直接適用されている；
第１面と該第１面と反対側の第２面とを有する脂肪族ナイロン層、ここで、該ナイロン層の第１面は、該第１の結合層の該第２面に直接適用されている；
第１面と該第１面と反対側の第２面とを有する第２の結合層、ここで、該第２の結合層の第１面は、該ナイロン層の該第２面に直接適用されている；
第１面と該第１面と反対側の第２面とを有する第２のポリオレフィン層、ここで、該第１面は、該結合層の該第１面に直接適用されている；
を備える、上記板紙。
【請求項２】
前記第１ポリオレフィン層、前記第１結合層、前記脂肪族ナイロン層、前記第２結合層、及び前記第２ポリオレフィン層が、共押出される、請求項１に記載の板紙。
【請求項３】
前記ポリオレフィン層が低密度ポリエチレンである、請求項１に記載の板紙。
【請求項４】
前記脂肪族ナイロンが、ナイロン６、ナイロン６６、ナイロン６／６６、ナイロン６／９、ナイロン６／１０、ナイロン１１、及びナイロン１２の少なくとも１つである、請求項１に記載の板紙。
【請求項５】
第１面と第２面とを有する第３のポリオレフィン層であって、該ポリオレフィン層の第１面が前記板紙の第１面に直接適用されているポリオレフィン層をさらに備える、請求項１に記載の板紙。
【発明の詳細な説明】
【発明の開示】
【０００１】
本発明の分野は包装用板紙（packaging board：パッケージングボード）である。より詳細には、カートン（carton）やカップ（cup）へと成型し得る包装用板紙であって、ガスバリヤー性を有する包装用板紙である。
【０００２】
板紙による包装においてガスバリヤー性が必要なことが広く知られている。板紙を通過するガスの移動を抑制するための多くの解決策がある。ガスの移動の量及び速度は、バリヤー層または複数のバリヤー層の種類によって決まる。板紙上に、ガスバリヤー層をラミネート、押出或いは共押出したりして、板紙にガスバリヤー性を付与するものである。
【０００３】
バリヤー性材料（障壁材料）を選択するにあたっては他の要因も存在する。コストは１つの要因であり、使用するバリヤー性材料の種類及びコストの点、そしてまた、必要なバリヤー性を得るために必要な量の点においてもそうである。他の重要な要因は、カートンの耐久性、ピンホール、及びプラスチック炭化物（char：焦げ）である。押出機のダイリップにナイロンが直接接触すると、炭化物（熱分解したナイロン）が生じてしまうが、板紙の汚染を防ぐためには、この炭化物を除去しなければならない。炭化物を除去するには、押出機を停止しなければならない。必要となるバリヤー性材料の量は、マシン方向及び横断方向のいずれにおけるバリヤー層の均一性にも依存する。均一性が低いと、厚い部分や薄い部分が生じてしまい、ガスバリヤー性が変化してしまう。また、材料の種類によって、材料を押し出すために必要な力の大きさが決まり、それゆえ、これは包装用板紙トータルでのコストにおける１つの要因となる。
【０００４】
他の要因は、板紙への材料の接着性である。材料の中には、他の材料よりも接着性が優れたものがある。中には、ナイロンのように、板紙への接着性を得るために板紙表面の特別な処理が必要な材料もある。また、これは、コストにも影響する。
【０００５】
また、ピンホールの問題も存在する。ピンホールは、プラスチックフィルム中の小さな穴である。ピンホールにより、容器中に入れられた液体が板紙と接触し、液体が板紙に浸透してしまう。湿った板紙は極めて弱く、耐久性が低下し、保存性も低下する。ピンホールは、シール操作においてプラスチックフィルムが加熱された際に生じる。熱により板紙中に蒸気が生じ、その蒸気によりプラスチック構造中に泡が生じるのである。いくつかの泡が破裂し、ピンホールを形成する。低密度ポリエチレン又は直鎖低密度ポリエチレン又は他のポリオレフィンを泡のある部分に流し込み、ピンホールをシールすることによって、ピンホールの数を大きく減らすことができる。
【０００６】
押出又は共押出は、ラミネーションに比べて高速で低コストなプロセスである。ラミネートフィルムのコストとそれに関連する取扱いは、共押出によっても回避される。
【０００７】
本発明は、製品側（product side）に５つの層を有する、コスト的に有利なガスバリヤー性構造物であって、ガスバリヤー層として脂肪族ナイロンを用いる構造物に関する。
【０００８】
図１は、本発明の板紙の断面図である。
【０００９】
板紙１２は、第１面と、第１面と反対側の第２面とを有する。この板紙１２は２００−５００ｇ／ｍ２の重量を有し得る。
【００１０】
ポリオレフィン層１０は、板紙１２の外側表面又は第１の表面に適用される。典型的な外側のポリオレフィン層１０は、低密度ポリエチレンである。ポリオレフィン層１０によって、良好な印刷表面が得られる。高いカートンの耐久性が必要な場合には、直鎖低密度ポリエチレン、メタロセン触媒直鎖低密度ポリエチレン、又は、低密度ポリエチレンと直鎖低密度ポリエチレン或いはメタロセン触媒直鎖低密度ポリエチレンとの混合物を使用しうる。これらの樹脂は、低密度ポリエチレン樹脂よりも強靱である。ポリオレフィン層１０は、１平方メートルあたり１５−２５グラム（ｇ／ｍ２）の範囲の量で適用される。
【００１１】
ポリオレフィン層１４は、板紙１２の内側表面又は第２の表面に直接適用される。ポリオレフィン層１４は、第１面と、第１面と反対側の第２面とを有する。ポリオレフィン層１４の第１面は、板紙１２の第２面に適用される。ポリオレフィン層１４は、通常、低密度ポリエチレンである。これは、特別な処理をしなくても板紙に対する接着性が良好である。また、低密度ポリエチレンは、押出又は共押出プロセスにおいて、ナイロンがダイリップへ曝されることを抑制する。ダイリップへの接触は、炭化物を生じさせたり、不稼働時間につながる。高いカートンの耐久性が必要な場合には、直鎖低密度ポリエチレン、メタロセン触媒直鎖低密度ポリエチレン、又は、低密度ポリエチレンと直鎖低密度ポリエチレン或いはメタロセン触媒直鎖低密度ポリエチレンとの混合物を使用し得る。これらの樹脂は、低密度ポリエチレン樹脂よりも強靱である。ポリオレフィン層１４の量は、１平方メートルあたり４−２５グラムである。
【００１２】
第１の結合層１６は、ポリオレフィン層１４に直接適用される。第１結合層は、第１面と、第１面と反対側の第２面とを有する。結合層１６の第１面は、ポリオレフィン層１４の第２面に直接適用される。第１結合層１６は、任意の適当な接着性樹脂であってよい。典型的な接着性樹脂は、無水マレイン酸修飾ポリエチレン樹脂である。結合用樹脂の通常の量は、１平方メートルあたり３−９グラムであろう。
【００１３】
脂肪族ナイロンガスバリヤー層１８は、第１結合層１６に直接適用される。この脂肪族ナイロン層１８は、第１面と、第１面と反対側の第２面とを有する。ナイロン層１８の第１面は、第１結合層１６の第２面に直接適用される。使用し得る脂肪族ナイロンとしては、例えば、ナイロン６、ナイロン６６、ナイロン６／６６、ナイロン６／９、ナイロン６／１０、ナイロン１１、及びナイロン１２がある。ナイロンの量は、１平方メートルあたり５−１５グラムである。ナイロンの量によって、ガスバリヤー性能が決まる。
【００１４】
第２の結合層２０は、脂肪族ナイロンガスバリヤー層１８に直接適用される。第２結合層は、第１面と、第１面と反対側の第２面とを有する。第２結合層２０の第１面は、ナイロン層１８の第２面に直接適用される。第２結合層２０は任意の適当な接着性樹脂であってよい。典型的な接着性樹脂は、無水マレイン酸修飾ポリエチレン樹脂である。結合樹脂の通常の量は、１平方メートルあたり３−９グラムであろう。
【００１５】
内側のポリオレフィン層２２は、結合層２０に直接適用される。内側ポリオレフィン層は、第１面と第２面とを有する。ポリオレフィン層２２の第１面は、結合層２０の第２面に直接適用される。内側ポリオレフィン製品接触層２２は、通常、低密度ポリエチレンである。高い耐久性が要求される場合には、直鎖低密度ポリエチレン、メタロセン触媒直鎖低密度ポリエチレン、又は、低密度ポリエチレンと直鎖低密度ポリエチレン或いははメタロセン触媒直鎖低密度ポリエチレンとの混合物を使用しうる。ポリエチレンの量は、１平方メートルあたり１２−２５グラムであってよい。
【００１６】
内側ポリオレフィン層２２が１８ｇ／ｍ２以上のポリオレフィンを含み、ポリオレフィン層１４が５ｇ／ｍ２以上のポリオレフィンを含む場合、ピンホール特性は、コスト的に有効な方法で顕著に改善される。又、ポリオレフィン層１４が１８ｇ／ｍ２以上のポリオレフィンを含み、内部ポリオレフィン層２２が１２ｇ／ｍ２以上のポリオレフィンを含む場合、ピンホール特性は、コスト的に有効な方法で顕著に改善される。ポリオレフィン層２２が１２ｇ／ｍ２であると、カートンの成形プロセスにおいて適当なシール性が確保される。
【００１７】
例として図１を用いると、バリヤー性の被覆がされた板紙の１つの例は、板紙１２の第１面に適用された、１６ｇ／ｍ２の低密度ポリエチレンの外側層１０を有する板紙である。１１ｇ／ｍ２の低密度ポリエチレン層１４を板紙１２の第２面に直接適用する。５ｇ／ｍ２のBynel（登録商標）結合層１６の第１面を、低密度ポリエチレン層１４の第２面に直接適用する。６ｇ／ｍ２のナイロン６或いはナイロン６６の層１８の第１面を、結合層１６の第２面に直接適用する。５ｇ／ｍ２のBynel（登録商標）結合層２０の第１面をナイロン層１８の第２面に直接適用する。１５ｇ／ｍ２の製品に接触する低密度ポリエチレン内側層２２は、結合層２０の第２面に直接適用される。
【００１８】
例として図１を再び用いると、バリヤー性の被覆がされた板紙の第２の例は、板紙１２の第２面に適用された、１６ｇ／ｍ２の低密度ポリエチレンの外側層１０を有する板紙である。１６ｇ／ｍ２の低密度ポリエチレン層１４を板紙１２の第２面に直接適用する。８ｇ／ｍ２のBynel（登録商標）結合層１６の第１面を、低密度ポリエチレン層１４の第２面に直接適用する。６ｇ／ｍ２のナイロン６又はナイロン６６の層１８の第１面を、結合層１６の第２面に直接適用する。５ｇ／ｍ２のBynel（登録商標）結合層２０の第１面をナイロン層１８の第２面に直接適用する。１３ｇ／ｍ２の製品に接触する低密度ポリエチレン内側層２２は、結合層２０の第２面に直接適用される。
【００１９】
例として図１を再び用いると、ピンホール特性の改善されたバリヤー性の被覆がされた板紙の第３の例は、板紙１２の第１面に直接適用された、１６ｇ／ｍ２の低密度ポリエチレンの外側層１０を有する板紙である。５ｇ／ｍ２の低密度ポリエチレン層１４の第１面は、板紙１２の第２面に直接適用される。５ｇ／ｍ２のBynel（登録商標）結合層１６の第１面を、低密度ポリエチレン層１４の第１面に直接適用する。７ｇ／ｍ２のナイロン６或いはナイロン６６の層１８の第１面を、結合層１６の第２面に直接適用する。５ｇ／ｍ２のBynel（登録商標）結合層２０の第１面をナイロン層１８の第２面に直接適用する。２４ｇ／ｍ２の製品に接触する低密度ポリエチレン内側層２２の第１面は、結合層２０の第２面に直接適用される。
【００２０】
例として図１を再び用いると、ピンホール特性が改善されたバリヤー性の被覆がされた板紙の第４の例は、板紙１２の外表面に直接適用された、１６ｇ／ｍ２の低密度ポリエチレンの外側層１０を有する板紙である。１８ｇ／ｍ２の低密度ポリエチレン層１４の第１面を板紙１２の第２面に直接適用する。８ｇ／ｍ２のBynel（登録商標）結合層１６を、低密度ポリエチレン層１４の第２面に直接適用する。７ｇ／ｍ２のナイロン６又はナイロン６６の層１８の第１面を、結合層１６の第２面に直接適用する。５ｇ／ｍ２のBynel（登録商標）結合層２０の第１面を、ナイロン層１８の第２面に直接適用する。１３ｇ／ｍ２の製品に接触する低密度ポリエチレン内側層２２の第１面を、結合層２０の第２面に直接適用する。
【００２１】
本発明の好ましい態様を特定の用語を用いて記載してきたが、これらの記載はもっぱら説明を目的としている。使用した語は、記載ためのものであって、限定するためのものではない。添付の特許請求の範囲に記載した本発明の精神或いは範囲から逸脱することなく、当業者による変更やバリエーションがなされ得ることは言うまでもない。添付の特許請求の範囲の精神及び範囲は、本明細書に含まれる好ましいものに関する記載に限定されるものではない。
【図面の簡単な説明】
【００２２】
【図１】図１は、本発明の板紙の断面図である。
【図１】
2006327195.tif 000003